(57)【特許請求の範囲】
【請求項１】
ウエブを巻き芯に巻き取ったウエブロールを製造するウエブロールの製造方法であって、
前記ウエブロールに用いられるのと同じウエブを用いて、前記巻き芯に前記ウエブを巻き取ることにより評価用のダミーロールを実作製するダミーロール作製工程と、
前記ウエブロールを幅方向に輪切りに複数分割した複数の分割モデルを作成する計算モデル作成工程と、
前記分割モデルごとに、かつ、巻き取り径ごとに、円周方向ヤング率と、半径方向ヤング率と、巻き取り張力プロファイルと、に基づいて、円周方向応力と半径方向応力とのうち少なくともいずれか一方の応力を求める計算工程と、
前記ダミーロール作製工程でダミーロールに発生した不良の不良発生巻き取り径と、前記計算工程で求めた巻き取り径ごとの前記応力と、から前記不良が発生しうる不良発生応力範囲を求める不良発生応力範囲決定工程と、
所定の巻き取り径の範囲の応力が、前記不良発生応力範囲に含まれなくなるまで、巻き取り条件である、巻き取り張力パターン、エアプレス押し付け力パターン、フィルムの幅方向厚み分布、ローレット部分の高さ、オシレートの振幅と周期  のうち少なくとも一つを変化させて前記計算工程をやり直す応力再計算工程と、
前記応力再計算工程において求めた、所定の巻き取り径の範囲の応力が前記不良発生応力範囲に含まれない巻き取り条件でウエブの巻き取りを行う巻き取り工程と、
を備えたウエブロール製造方法。
【請求項２】
前記計算工程において、前記半径方向応力であるσｒが、巻き込み空気膜を考慮した修正ハキールによって導出された次式、
【数１】
0005461605.tif 000009
ｒ：  巻き取り径
Ｅｔ：円周方向ヤング率
Ｅｒ：半径方向ヤング率
によって求められ、
円周方向応力であるσｔが、巻き込み空気膜を考慮した修正ハキールによって導出された次式、
【数２】
0005461605.tif 000010
によって求められる請求項１に記載のウエブロール製造方法。
【請求項３】
前記巻き込み空気膜の厚みを求める際、前記ロールの一番外側の空気層の厚みｈｏを次式１で求め、
【数３】
0005461605.tif 000011
Ｒ：    ロール１０の半径
η：    空気の粘性係数
Ｖｒ：  ロールの回転速度（ロール外側の線速度）
Ｖｗ：  巻き取られるフィルムの搬送速度
Ｔ：    フィルム全体の張力を前記分割モデルのフィルム厚みに比例して前記分割モデルごとに分配した張力の値
前記式１で求められたｈｏを用いて、前記一番外側の空気厚みを小さくするために、一番外側のウエブの一部を幅方向全体に渡って半径方向にＬの力で押さえつけた後の空気層の厚みｈａを次式２で求め、
【数４】
0005461605.tif 000012
Ｌ：フィルムをロールに押しつける力
Ｗ：ロールの幅
前記ローレットもフィルムの一部と考えたときの前記分割モデルのフィルムのうち最大膜厚を有するフィルムの膜厚よりも大きい「フィルム膜厚＋空気膜厚ha」の値を有する他の分割ロールのフィルムが存在しない場合は、前記最大膜厚を有するフィルムの下の空気膜厚ｈは、下記式３Ａまたは式３Ｂにより求められ、前記最大膜厚を有するフィルム以外のフィルムの下の空気膜厚は、フィルムを剛体として考え、フィルム厚み分布によって生じる、そのフィルム表面と、その下のフィルムの裏面との間隔を前記巻き込み空気膜の厚みとし、
【数１１Ａ】
0005461605.tif 000013
【数１１Ｂ】
0005461605.tif 000014
σ：半径方向応力(Hakielで第ｉ層まで巻いた時の計算結果)
σ0：初期半径方向応力(Hakielで第ｉ-1層まで巻いた時の計算結果)
Ｐap：大気圧
ｈa：エアプレスで半径方向にＬの力で押さえつけた後の空気層の厚み。巻き込み後はHakielで第ｉ-1層まで巻いた時の巻き込んだ空気層厚みｈ。
前記ローレットもフィルムの一部と考えたときの前記分割モデルのフィルムのうち最大膜厚を有するフィルムの膜厚よりも大きい「フィルム膜厚＋空気膜厚ha」の値を有する他の分割ロールのフィルムが存在する場合は、フィルムを剛体として考えて、前記ローレット部分以外の部分の「フィルム膜厚＋空気膜厚ha」の大きさが最大の分割フィルムとその下のフィルムとが空気膜厚haの間隔で配置されたとき、各上フィルムの表面と下フィルムの裏面との距離を前記巻き込み空気膜の厚みとし、または、各分割モデルでの巻き込み空気の断面積の合計と、上フィルムの表面と下フィルムの裏面との隙間の断面積とが同じになるような上フィルム表面と下フィルム表面の間隔を求め、そのときの各上フィルムの表面と下フィルムの裏面との距離を前記巻き込み空気膜の厚みとする、請求項２に記載のウエブロール製造方法。
【請求項４】
前記巻き込み空気膜の厚みと、前記フィルム膜厚とを求める際、オシレートにより、ある分割モデルの範囲に隣接する他の分割モデルのフィルムおよび空気層が侵入してくる場合は、他の分割モデルから侵入してきた部分の長さと、前記ある分割モデルのフィルムおよび空気層の長さを比例配分して等価フィルム膜厚および等価空気膜厚みとする、請求項３に記載のウエブロール製造方法。
【請求項５】
巻き芯にウエブを巻き取ったウエブロールを形成するためのウエブロール巻き取り方法であって、
前記ウエブロールに用いられるのと同じウエブを用いて、前記巻き芯に前記ウエブを巻き取ることにより評価用のダミーロールを実作製するダミーロール作製工程と、
前記ウエブロールを幅方向に輪切りに複数分割した複数の分割モデルを作成する計算モデル作成工程と、
前記分割モデルごとに、かつ、巻き取り径ごとに、円周方向ヤング率と、半径方向ヤング率と、巻き取り張力プロファイルと、に基づいて、円周方向応力と半径方向応力とのうち少なくともいずれか一方の応力を求める計算工程と、
前記ダミーロール作製工程でダミーロールに発生した不良の不良発生巻き取り径と、前記計算工程で求めた巻き取り径ごとの前記応力と、から前記不良が発生しうる不良発生応力範囲を求める不良発生応力範囲決定工程と、
所定の巻き取り径の範囲の応力が、不良発生応力範囲に含まれなくなるまで、巻き取り条件である、巻き取り張力パターン、エアプレス押し付け力パターン、フィルムの幅方向厚み分布、ローレット部分の高さ、オシレートの振幅と周期のうち少なくとも一つを変化させて前記計算工程をやり直す応力再計算工程と、
前記応力再計算工程において発見した、所定の巻き取り径の範囲の応力が不良発生応力範囲に含まれない巻き取り条件でウエブの巻き取りを行う巻き取り工程と、
を備えたウエブロール巻き取り方法。
【請求項６】
前記計算工程において、前記半径方向応力であるσｒが、巻き込み空気膜を考慮した修正ハキールによって導出された次式、
【数５】
0005461605.tif 000015
ｒ：  巻き取り径
Ｅｔ：円周方向ヤング率
Ｅｒ：半径方向ヤング率
によって求められ、
円周方向応力であるσｔが、巻き込み空気膜を考慮した修正ハキールによって導出された次式、
【数６】
0005461605.tif 000016
によって求められる請求項５に記載のウエブロール巻き取り方法。
【請求項７】
前記巻き込み空気膜の厚みを求める際、前記ロールの一番外側の空気層の厚みｈｏを次式１で求め、
【数７】
0005461605.tif 000017
Ｒ：     ロール１０の半径
η：    空気の粘性係数
Ｖｒ：  ロールの回転速度（ロール外側の線速度）
Ｖｗ：  巻き取られるフィルムの搬送速度
Ｔ：    フィルム全体の張力を前記分割モデルのフィルム厚みに比例して前記分割モデルごとに分配した張力の値
前記式１で求められたｈｏを用いて、前記一番外側の空気厚みを小さくするために、一番外側のウエブの一部を幅方向全体に渡って半径方向にＬの力で押さえつけた後の空気層の厚みｈａを次式２で求め、
【数８】
0005461605.tif 000018
Ｌ：フィルムをロールに押しつける力
Ｗ：ウェブロールの幅
前記ローレットもフィルムの一部と考えたときの前記分割モデルのフィルムのうち最大膜厚を有するフィルムの膜厚よりも大きい「フィルム膜厚＋空気膜厚ha」の値を有する他の分割ロールのフィルムが存在しない場合は、前記最大膜厚を有するフィルムの下の空気膜厚ｈは、下記式３Ａまたは式３Ｂにより求められ、前記最大膜厚を有するフィルム以外のフィルムの下の空気膜厚は、フィルムを剛体として考え、フィルム厚み分布によって生じる、そのフィルム表面と、その下のフィルムの裏面との間隔を前記巻き込み空気膜の厚みとし、
【数１６Ａ】
0005461605.tif 000019
【数１６Ｂ】
0005461605.tif 000020
σ：半径方向応力(Hakielで第ｉ層まで巻いた時の計算結果)
σ0：初期半径方向応力(Hakielで第ｉ-1層まで巻いた時の計算結果)
Ｐap：大気圧
ｈa：エアプレスで半径方向にＬの力で押さえつけた後の空気層の厚み。巻き込み後はHakielで第ｉ-1層まで巻いた時の巻き込んだ空気層厚みｈ。
前記ローレットもフィルムの一部と考えたときの前記分割モデルのフィルムのうち最大膜厚を有するフィルムの膜厚よりも大きい「フィルム膜厚＋空気膜厚ha」の値を有する他の分割ロールのフィルムが存在する場合は、フィルムを剛体として考えて、前記ローレット部分以外の部分の「フィルム膜厚＋空気膜厚ha」の大きさが最大の分割フィルムとその下のフィルムとが空気膜厚haの間隔で配置されたとき、各上フィルムの表面と下フィルムの裏面との距離を前記巻き込み空気膜の厚みとし、または、各分割モデルでの巻き込み空気の断面積の合計と、上フィルムの表面と下フィルムの裏面との隙間の断面積とが同じになるような上フィルム表面と下フィルム表面の間隔を求め、そのときの各上フィルムの表面と下フィルムの裏面との距離を前記巻き込み空気膜の厚みとする、請求項６に記載のウエブロール巻き取り方法。
【請求項８】
前記巻き込み空気膜の厚みと、前記フィルム膜厚とを求める際、オシレートにより、ある分割モデルの範囲に隣接する他の分割モデルのフィルムおよび空気層が侵入してくる場合は、他の分割モデルから侵入してきた部分の長さと、前記ある分割モデルのフィルムおよび空気層の長さを比例配分して等価フィルム膜厚および等価空気膜厚みとする、請求項７に記載のウエブロール巻き取り方法。
【請求項９】
巻き芯にウエブを巻き取ったウエブロールの内部応力計算方法であって、
前記ウエブロールを幅方向に輪切りに複数分割した複数の分割モデルを作成する計算モデル作成工程と、
前記分割モデルごとに、かつ、巻き取り径ごとに、円周方向ヤング率と、半径方向ヤング率と、巻き取り張力プロファイルと、に基づいて、円周方向応力と半径方向応力とのうち少なくともいずれか一方の応力を求める計算工程と、
を備えた内部応力計算方法。
【請求項１０】
前記計算工程において、前記半径方向応力であるσｒが、巻き込み空気膜を考慮した修正ハキールによって導出された次式、
【数９】
0005461605.tif 000021
ｒ：  巻き取り径
Ｅｔ：円周方向ヤング率
Ｅｒ：半径方向ヤング率
によって求められ、
円周方向応力であるσｔが、巻き込み空気膜を考慮した修正ハキールによって導出された次式、
【数１０】
0005461605.tif 000022
によって求められる請求項９に記載の内部応力計算方法。
【請求項１１】
前記巻き込み空気膜の厚みを求める際、前記ロールの一番外側の空気層の厚みｈｏを次式１で求め、
【数１１】
0005461605.tif 000023
Ｒ：     ロール１０の半径
η：    空気の粘性係数
Ｖｒ：  ロールの回転速度（ロール外側の線速度）
Ｖｗ：  巻き取られるフィルムの搬送速度
Ｔ：    フィルム全体の張力を前記分割モデルのフィルム厚みに比例して前記分割モデルごとに分配した張力の値
前記式１で求められたｈｏを用いて、前記一番外側の空気厚みを小さくするために、一番外側のウエブの一部を幅方向全体に渡って半径方向にＬの力で押さえつけた後の空気層の厚みｈａを次式２で求め、
【数１２】
0005461605.tif 000024
Ｌ：フィルムをロールに押しつける力
Ｗ：ウェブロールの幅
前記ローレットもフィルムの一部と考えたときの前記分割モデルのフィルムのうち最大膜厚を有するフィルムの膜厚よりも大きい「フィルム膜厚＋空気膜厚ha」の値を有する他の分割ロールのフィルムが存在しない場合は、前記最大膜厚を有するフィルムの下の空気膜厚ｈは、下記式３Ａまたは式３Ｂにより求められ、前記最大膜厚を有するフィルム以外のフィルムの下の空気膜厚は、フィルムを剛体として考え、フィルム厚み分布によって生じる、そのフィルム表面と、その下のフィルムの裏面との間隔を前記巻き込み空気膜の厚みとし、
【数２１Ａ】
0005461605.tif 000025
【数２１Ｂ】
0005461605.tif 000026
σ：半径方向応力(Hakielで第ｉ層まで巻いた時の計算結果)
σ0：初期半径方向応力(Hakielで第ｉ-1層まで巻いた時の計算結果)
Ｐap：大気圧
ｈa：エアプレスで半径方向にＬの力で押さえつけた後の空気層の厚み。巻き込み後はHakielで第ｉ-1層まで巻いた時の巻き込んだ空気層厚みｈ。
前記ローレットもフィルムの一部と考えたときの前記分割モデルのフィルムのうち最大膜厚を有するフィルムの膜厚よりも大きい「フィルム膜厚＋空気膜厚ha」の値を有する他の分割ロールのフィルムが存在する場合は、フィルムを剛体として考えて、前記ローレット部分以外の部分の「フィルム膜厚＋空気膜厚ha」の大きさが最大の分割フィルムとその下のフィルムとが空気膜厚haの間隔で配置されたとき、各上フィルムの表面と下フィルムの裏面との距離を前記巻き込み空気膜の厚みとし、または、各分割モデルでの巻き込み空気の断面積の合計と、上フィルムの表面と下フィルムの裏面との隙間の断面積とが同じになるような上フィルム表面と下フィルム表面の間隔を求め、そのときの各上フィルムの表面と下フィルムの裏面との距離を前記巻き込み空気膜の厚みとする、請求項１０に記載の内部応力計算方法。
【請求項１２】
前記巻き込み空気膜の厚みと、前記フィルム膜厚とを求める際、オシレートにより、ある分割モデルの範囲に隣接する他の分割モデルのフィルムおよび空気層が侵入してくる場合は、他の分割モデルから侵入してきた部分の長さと、前記ある分割モデルのフィルムおよび空気層の長さを比例配分して等価フィルム膜厚および等価空気膜厚みとする、請求項１１に記載の内部応力計算方法。
【発明の詳細な説明】
【技術分野】
【０００１】
本発明は、巻き芯にウエブを巻き取ることによって製造されるウエブロール製造方法およびウエブロール巻き取り方法に関し、特に、ロール状に巻かれたウエブの内部応力を計算することにより、ウエブ巻き取り条件を求め、求めた巻き取り条件でウエブを巻き取る、ウエブロール製造方法およびウエブロール巻き取り方法に関する。
【背景技術】
【０００２】
従来、プラスチック等のウエブは、巻き取られてロールにされて客先に出荷されている。なるべく長いウエブを巻き取ってロールにすることにより、一つのロールの運送で多くのウエブを運ぶことができ、効率的な運送が可能になる。
【０００３】
しかしながら、長くウエブを巻き取るほど、形成されたロールに巻きズレ不良等が発生する可能性が大きくなる。ここで巻きズレ不良とは、ウエブを巻いたロールの両側端の位置が、巻き終わった後の状態である初期状態の位置から一部ずれた状態になる不良のことを言う。この巻きズレ不良は、巻き取っているときだけでなく、巻き終わったロールを運搬する際にも発生する。
【０００４】
このような不良を発生させないウエブの巻き取り条件は、従来は、経験的な試行実験が多かった。その理由は、誤差の少ない有効な予測手法（シミュレーション）がないためである。また、条件出しの評価を行う場合、評価期間に２週間以上必要で、評価のための1サンプルで数百から数千ｍものウエブを巻き取るので、評価期間が長く、評価サンプルのコストも膨大となるからである。また、そのため、多くの条件を評価することも困難であった。
【０００５】
そこで、多くの実験をすることなく、ロールの内部応力を理論的に予測することにより巻き取り条件を求める方法が研究されてきた。例えば、特許文献１に記載されたウエブの巻き取り方法は、ウエブ間に介在する空気膜厚さを考慮した半径方向等価ヤング率を導入することにより、実施値に良く一致する半径方向応力(もしくは面圧と呼ぶ)を理論式によって算出し、半径方向応力或いは横ずれ抵抗力が巻き取り半径に渡って所望の値になるように優れた巻き取りテンションパターンを決定する方法について開示している。
【０００６】
また、非特許文献１は、ロールの内部応力を計算する式を開示している。
【先行技術文献】
【特許文献】
【０００７】
【特許文献１】特公平７−３３１９８号公報
【非特許文献】
【０００８】
【非特許文献１】Z. Hakiel著、「Nonlinearmodel for wound roll stresses」、J. Tech. Assoc. Paper Pulp. Ind.、 vol. 70、 ページ 113-117、 1987年発行
【発明の概要】
【発明が解決しようとする課題】
【０００９】
しかしながら、特許文献１に開示されたウエブの巻き取り方法では、ウエブの厚み分布や、ローレットについて考慮していないため誤差が大きくなり、実用に耐えないという問題があった。ここで、ローレット（別名ナーリング）とは、ウエブの幅方向両端部に形成される、滑り止めのための微小な凹凸部のことである。
【００１０】
ここで、図２０を参照する。図２０は、ロール内部の応力を説明するためのロール斜視図である。図２０に示すように、ロール１０内部には、ロール１０の半径方向にフィルム３１に対して加わる応力である半径方向応力σｒと、フィルム３１の円周方向にフィルム３１に対して加わる応力である円周方向応力σｔとが存在する。部分拡大図４００に示すように、この半径方向応力に面積を掛けたものが垂直抗力Ｎになり、フィルムの摩擦係数をμとすると摩擦力Ｆ＝μＮになる。よって、半径方向応力が異なれば摩擦力も異なるのでロールの幅方向において半径方向応力が変化する場合は半径方向応力を考慮する必要がある。ローレットが形成されていればその部分の半径方向応力は大きく異なるので、応力の計算をするには、ローレットが形成されていない部分と同じモデルで計算はできない。
【００１１】
本発明は、かかる実情に鑑み、ウエブの幅方向の応力変化も考慮したウエブロール製造方法およびウエブロール巻き取り方法を提供しようとするものである。
【課題を解決するための手段】
【００１２】
本発明の課題は、下記の各発明によって解決することができる。
【００１３】
即ち、本発明のウエブロール製造方法は、ウエブを巻き芯に巻き取ったウエブロールを製造するウエブロールの製造方法であって、前記ウエブロールに用いられるのと同じウエブを用いて、前記巻き芯に前記ウエブを巻き取ることにより評価用のダミーロールを作製するダミーロール作製工程と、前記ウエブロールを幅方向に輪切りに複数分割した複数の分割モデルを作成するモデル作成工程と、前記分割モデルごとに、かつ、巻き取り径ごとに、円周方向ヤング率と、半径方向ヤング率と、巻き取り張力プロファイルと、に基づいて、円周方向応力と半径方向応力とのうち少なくともいずれか一方の応力を求める計算工程と、前記ダミーロール作製工程でダミーロールに発生した不良の不良発生巻き取り径と、前記計算工程で求めた巻き取り径ごとの前記応力と、から前記不良が発生しうる不良発生応力範囲を求める不良発生応力範囲決定工程と、所定の巻き取り径の範囲の応力が、不良発生応力範囲に含まれなくなるまで、巻き取り条件である、巻き取り張力パターン、フィルムの幅方向厚み分布、ローレット部分の高さ、オシレートの振幅のうち少なくとも一つを変化させて前記計算工程をやり直す応力再計算工程と、前記応力再計算工程において発見した、所定の巻き取り径の範囲の応力が不良発生応力範囲に含まれない巻き取り条件でウエブの巻き取りを行う巻き取り工程と、を備えたことを主要な特徴にしている。
【００１４】
これにより、ロールの幅方向に分割したモデルを作成し、分割したモデルごとに応力計算を行うので、ロールの幅方向全体の応力分布を得ることができる。このため、応力を正確に知ることができ、ダミーロールの作製において複数の種類の不良が発生しても、複数の不良すべて解決したウエブロールを製造することができる。
【００１５】
また、本発明のウエブ巻き取り方法は、巻き芯にウエブを巻き取ったウエブロールを形成するためのウエブ巻き取り方法であって、前記ウエブロールに用いられるのと同じウエブを用いて、前記巻き芯に前記ウエブを巻き取ることにより評価用のダミーロールを作製するダミーロール作製工程と、前記ウエブロールを幅方向に輪切りに複数分割した複数の分割モデルを作成するモデル作成工程と、前記分割モデルごとに、かつ、巻き取り径ごとに、円周方向ヤング率と、半径方向ヤング率と、巻き取り張力プロファイルと、に基づいて、円周方向応力と半径方向応力とのうち少なくともいずれか一方の応力を求める計算工程と、前記ダミーロール作製工程でダミーロールに発生した不良の不良発生巻き取り径と、前記計算工程で求めた巻き取り径ごとの前記応力と、から前記不良が発生しうる不良発生応力範囲を求める不良発生応力範囲決定工程と、所定の巻き取り径の範囲の応力が、不良発生応力範囲に含まれなくなるまで、巻き取り条件である、巻き取り張力パターン、フィルムの幅方向厚み分布、ローレット部分の高さ、オシレートの振幅のうち少なくとも一つを変化させて前記計算工程をやり直す応力再計算工程と、前記応力再計算工程において発見した、所定の巻き取り径の範囲の応力が不良発生応力範囲に含まれない巻き取り条件でウエブの巻き取りを行う巻き取り工程と、を備えたことを主要な特徴にしている。
【００１６】
これにより、ロールの幅方向に分割したモデルを作成し、分割したモデルごとに応力計算を行うので、ロールの幅方向全体の応力分布を得ることができる。このため、応力を正確に知ることができ、ダミーロールの作製において複数の種類の不良が発生しても、複数の不良すべてを良好にできる巻き取り条件を求めることができる。
【００１７】
更に、本発明の内部応力計算方法は、巻き芯にウエブを巻き取ったウエブロールの内部応力計算方法であって、前記ウエブロールを幅方向に輪切りに複数分割した複数の分割モデルを作成する計算モデル作成工程と、前記分割モデルごとに、かつ、巻き取り径ごとに、円周方向ヤング率と、半径方向ヤング率と、巻き取り張力プロファイルと、に基づいて、円周方向応力と半径方向応力とのうち少なくともいずれか一方の応力を求める計算工程と、を備えたことを主要な特徴にしている。
【発明の効果】
【００１８】
ウエブの幅方向の応力変化も考慮したウエブロール製造方法およびウエブロール巻き取り方法を提供することができる。
【図面の簡単な説明】
【００１９】
【図１】ロールの３次元モデルの概念図である。
【図２】分割したロールの各パラメータを説明する説明図である。
【図３】ロール中の２つのウエブの断面を示す概略図である。
【図４】エブの幅方向の張力分布を示す図である。
【図５】フィルム間に空気を巻き込む状況を示す説明図である。
【図６】中心軸に平行な方向のロール断面の一部の概略図である。
【図７】ロールの輪切り方向断面の一部の概略図である。
【図８Ａ】応力計算結果と実測値とを表したグラフである。
【図８Ｂ】応力計算結果と実測値とを表したグラフである。
【図８Ｃ】応力計算結果と実測値とを表したグラフである。
【図９】ウエブの巻き取り方法の手順を示したフロー図である。
【図１０】切り口写りを説明するためのロールの輪切り方向断面概略図である。
【図１１】巻き取り径とフィルム張力の関係を示すグラフである。
【図１２】（ａ）ダミーロールの巻き取り長と半径方向応力との関係を示す３次元グラフである。（ｂ）ダミーロールの軸中央部の巻き取り長と半径方向応力との関係を示すグラフである。
【図１３】（ａ）ダミーロールの巻き取り径と半径方向応力との関係を示す３次元グラフである。（ｂ）ダミーロールのローレット部の巻き取り径と半径方向応力との関係を示すグラフである。
【図１４】初期条件と導出条件での巻き取り径−中央半径方向応力の関係を示すグラフである。
【図１５】初期条件と同出場権での巻き取り径−ローレット半径方向応力の関係を示すグラフである。
【図１６】導出した巻き取り径−フィルム張力条件を示すグラフである。
【図１７】従来条件と導出条件および巻き取り品質についてまとめた表である。
【図１８】（Ａ）は、ロールの3次元モデルの断面の一部の概略図である。（Ｂ）は、（Ａ）において、ローレット部分が下のフィルムに近接したときの概略図である。
【図１９】（Ａ）は、ロールの3次元モデルの断面の一部の概略図である。（Ｂ）は、（Ａ）において、最大の「フィルム厚み＋空気膜厚み」を有する部分が下のフィルムに近接したときの3次元モデルの断面の一部の概略図である。
【図２０】ロール内部の応力を説明するためのロール斜視図である。
【図２１】ロール内部応力の2次元モデルでのシミュレーション結果を示す図である。
【図２２】圧力センサのロール内での配置を示す概略図である。
【図２３】ロール内部応力の実測値を示す図である。
【発明を実施するための形態】
【００２０】
以下、添付図面を参照しながら、本発明を実施するための形態を詳細に説明する。ここで、図中、同一の記号で示される部分は、同様の機能を有する同様の要素である。また、本明細書中で、数値範囲を“  〜  ”を用いて表す場合は、“  〜  ”で示される上限、下限の数値も数値範囲に含むものとする。
【００２１】
＜ロール内ウエブの半径方向応力計算方法＞
本発明のロール状に巻かれたウエブの内部応力の計算方法について図面を参照して説明する。
【００２２】
（１）従来の２次元モデル
ロール状に巻かれたウエブ（以下、単にロールと称する）の内部応力をシミュレーションによって求める場合、細かくメッシュを切った3次元モデルを作成することよって、高精度な結果が得られることが期待できる。しかしながら、単純に3次元モデルを作成した場合、まして細かくメッシュを切った3次元モデルを作成した場合は、計算が非常に複雑になり、ロールの内部応力を求めるための方程式である巻き取り方程式を構成する非線形常微分方程式が簡単には解けない場合があり、解けたとしても時間がかかりすぎる場合がある。
【００２３】
そこで、まず従来行われていた2次元モデルでのシミュレーション（以下、従来のシミュレーションと称する）の精度を調査するために、従来のシミュレーションを行い、ロールの内部応力のシミュレーション値と実測値とを比較し検討した。従来のシミュレーションは、非特許文献１に基づいて行った。その結果を、図２１に示す。図２１は、ロール内部応力の2次元モデルでのシミュレーション結果を示す図である。
【００２４】
また、実測値は、図２２に示すように、ウエブ３０４を巻き取る途中に圧力センサ３０２を複数個挟み込み、その複数の圧力センサ３０２で圧力を測定した。図２２は、圧力センサのロール内での配置を示す概略図である。圧力センサ３０２は、所定の巻き取り径ごとに、所定の幅方向間隔で複数個、ロール３０６中に設置された。圧力センサ３０２での測定結果を図２３に示す。図２３は、ロール内部応力の実測値を示す図である。
【００２５】
図２１を参照すると、２次元モデル（ロールを輪切りにした断面のモデル）なのでロールの幅方向の影響（ローレットの有無、幅方向のウエブの厚み分布）が考慮されず、どの巻き取り径においても、幅方向の半径方向応力は一定になっている。ここで半径方向応力とは、ウエブの半径方向応力を示す。以下単に半径方向応力とも称する。
【００２６】
これに対して、実測値を示す図２３を参照すると、ローレットが形成されているロールの幅方向両端部の半径方向応力が大きくなっている。このように、２次元モデルは、実際の応力を正確に表していないことが判明した。
【００２７】
（２）本発明に用いられる３次元モデル
（１）３次元モデルの概要
本発明においては、従来の２次元モデルの不正確さを改善するために３次元モデルを作成した。３次元モデルは、図１に示すようにウエブ（帯状可撓性支持体）を巻き取ったロール１０を幅方向に複数個輪切りに分割して離散化することにより作成した。ここで、ロールは、本来は、その輪切り断面は渦巻き状であるが、本発明の３次元モデルにおいては同心円状のモデルを作成した。図１は、ロールの３次元モデルの概念図である。
【００２８】
次に、本発明に用いられる３次元モデルについて図面を参照して更に詳しく説明する。図２は、分割したロールの各パラメータを説明する説明図である。図３は、ロール中の２つのウエブの断面を示す概略図である。図４は、ウエブの幅方向の張力分布を示す図である。
【００２９】
図２に示すように、本発明に用いられる３次元モデルは、巻き芯１８にウエブ（フィルムとも称する）が巻かれたロール１０を、幅Ｗ１、Ｗ２、Ｗ３、Ｗ４…（以下省略）で輪切りに分割し、それぞれ分割ロール１１、分割ロール１２、分割ロール１３、分割ロール１４…（以下省略）としたものである。ここで、本説明においては、Ｗ１〜Ｗ４までの４分割のみを明示して説明しているが、これは説明の便宜上４分割を例にとって説明しているだけであり、４分割に限定するものではなく、シミュレーション対象のロールの形態、求めたい精度に応じて任意の分割数のモデルを作成することが出来る。
【００３０】
分割ロール１１、１２、１３、１４…（以下省略）は、それぞれ分割ウエブ２１、２２、２３、２４…（以下省略）を巻いたロールと考え、分割ウエブ２１、２２、２３、２４…（以下省略）の張力は、それぞれ張力Ｔ１、Ｔ２、Ｔ３、Ｔ４…（以下省略）として考える。各分割ウエブ２１、２２、２３、２４…（以下省略）の厚みはそれぞれ、ａ１、ａ２、ａ３、ａ４として考える。
【００３１】
また、各分割ロール１１、１２、１３、１４…（以下省略）共通のパラメータとして、巻き取り速度Ｖ、巻き取り長さＬ、フィルム全幅Ｗａ、巻き取り径ｒを考える。巻き取り速度Ｖとは、ウエブを巻き取る速度である。巻き取り長さＬとは、巻き取ったウエブの長さである。フィルム全幅Ｗａとは、ウエブの全幅、即ち、Ｗ１＋Ｗ２＋Ｗ３＋Ｗ４＋…（以下省略）のことである（なお、以下においてフィルムとウエブとは同じ意味として用いる）。巻き取り径ｒとは、ロールの半径のことである。
【００３２】
ここで、３次元モデルで応力解析を行うと計算が非常に複雑になり、巻き取り方程式といわれる非線形状部分方程式が簡単には解けないという問題があった。しかしながら、本発明者の鋭意研究により、分割ロール間の接続条件である幅方向応力と変位接続条件を考慮しないことにより、３次元モデルの巻き取り方程式を解くことが可能になり、かつ、得られる値も実験値に近い値になることを見いだした。即ち、分割ロールごとに別々に巻き取り方程式を解いて応力を求めることで、容易に、かつ、実験値に近い応力値を得ることができる。
【００３３】
次に、図３を参照して説明する。図３は、ロール中の重なった２つのフィルム（ウエブ）のロール回転中心軸に平行な断面を示した概略図である。図３に示すように、フィルム（ウエブ）３１の厚みは、中心が薄く外側に向かうほど厚く形成されていることが多い（この限りではない）。また、フィルム３１の間には巻き込まれた空気３２が存在している。ロール１０を分割ロールに分割する分割線３３の間隔は、中央部ほど広く、両端部に向かうにつれて狭くなっている。
【００３４】
これにより、厚みの変化が大きい部分、特に、ローレット部３４が形成されていて厚みの変化の大きい両端部ほど細かく分割することによって、応力の計算結果を実験値に近づけることができる。
【００３５】
次に、図４を参照して説明する。図４は、フィルムの幅方向位置と張力の関係を示した図である。図４の横軸は、フィルムの幅方向位置を示し、縦軸はフィルムの張力を示す。この図３も図４とともに参照して、図４に示されるようにフィルムの厚みに比例して張力が大きくなるように張力を設定する。フィルム厚みが厚い領域（分割ロール）ほど大きい張力がかかるからである。全領域（全分割ロール）の張力を合計すると、フィルムの張力になるようにフィルムの張力を各分割ロールごとに分割する。
【００３６】
具体的には、各分割ロールのフィルムの厚みをｔｎ(m)、フィルム全幅にかかる張力をＴ(N)、フィルムの全幅の断面積をＡ(m2)とすると、単位断面積あたりの張力はＴ／Ａ(N/m2)となる。これに、各分割ロールのフィルムの厚みをかけると、各分割ロールの単位幅あたりの張力Ｔｎが、Ｔｎ＝[Ｔ×ｔｎ／Ａ] (N/m)と計算できる。
【００３７】
（２）フィルム間に巻き込まれる空気層の厚み計算
次に、フィルムを巻き取ってロールを形成してゆく過程において、フィルムとフィルムとの間に巻き込まれる空気がフィルム間で形成する空気層の厚みの計算方法について図面を参照して説明する。図５は、フィルム間に空気を巻き込む状況を示す説明図である。図５は、フィルム３１を巻き取っているロール１０の断面の概略を示している。フィルム間に巻き込まれた空気の厚みは、以下に示すようにフォイル軸受け理論を用いて算出する。
【００３８】
図５に示されるように、フィルム３１は、矢印方向に搬送されてロール１０に巻き付けられる。このとき、一番外側のフィルム（図面上においては一番上側のフィルム）とその下のフィルムとの間に空気を巻き込み、そのときの空気層の厚みをｈｏとする。
【００３９】
この巻き込んだ空気を外に排除するため、即ち、空気層の厚みｈｏを小さくするためにエアプレス装置５０から空気を一番外側のフィルム表面に吹き付けて一番外側のフィルムを押さえつけて巻き込んだ空気を外に絞り出す（空気を非圧縮性とみなし、空気をフィルム間から巻取りロール外に絞り出す効果を非圧縮性スクイズ作用という）。エアプレス装置５０によって押さえつけられた後の空気層の厚みをｈａとする。
【００４０】
ここで、スクイズ効果を出すために、エアプレス装置５０を用いることを例にとって説明したが、エアプレス装置だけでなく、フィルム表面に圧力を加えることが出来るものならば、コンタクトロール等様々な装置を採用することができ、空気層の厚み計算も同様に行うことができる。
【００４１】
更に、フィルムがロール１０に巻き付けられて、自分の外側に何層ものフィルムが巻かれることにより、それらの応力（フィルム面に垂直な方向の応力）により巻き込まれた内部空気に更に同様のスクイズ作用（絞り出された）がなされたときの空気層の厚みをｈとする。ｈｏ、ｈａ、ｈの計算方法については、以下に説明する。
【００４２】
巻き取りに流入する空気層の厚みｈｏを以下の式１で求める。
【００４３】
【数１】
0005461605.tif 000002
【００４４】
ここで、Ｒ、η、Ｖｒ、Ｖｗ、Ｔについて以下に示す。
Ｒ：     ロール１０の半径
η：    空気の粘性係数
Ｖｒ：  ロールの回転速度（ロール外側の線速度）
Ｖｗ：  巻き付けられるフィルムの搬送速度
Ｔ：    フィルムの張力  
次に、算出したｈｏを用いて、エアプレス装置５０によって押さえつけられた後の巻き込み始めの空気層の厚みｈａを以下の式２により求める。
【００４５】
【数２】
0005461605.tif 000003
【００４６】
ここで、Ｌ、Ｗ、ｔについて以下に示す。
Ｌ：エアプレス装置５０から噴出する空気によってロール１０に巻き付けられるフィルムをロール１０に押しつける力
Ｗ：ウェブの幅
ｔ：時間
（３）巻き込み空気層のモデルへの適用
次に、巻き込み後(巻取り内部)の空気層の厚みｈのモデルへの適用について図６、図１８（Ａ）、（Ｂ）、図１９（Ａ）、（Ｂ）を参照して説明する。図６は、中心軸に平行な方向のロール断面の一部の概略図である。図１８（Ａ）は、ローレット部分のフィルムを含んだ全体厚みより大きい「フィルム厚み＋空気膜厚み」を有する他のフィルムが存在しない場合の3次元モデルの断面の一部の概略図である。図１８（Ｂ）は、図１８（Ａ）において、ローレット部分が下のフィルムに近接したときの概略図である。図１９（Ａ）は、ローレット部分のフィルムを含んだ全体厚みより大きい「フィルム厚み＋空気膜厚み」を有する他のフィルムが存在する場合の3次元モデルの断面の一部の概略図である。図１９（Ｂ）は、図１９（Ａ）において、最大の「フィルム厚み＋空気膜厚み」を有する部分が下のフィルムに近接したときの3次元モデルの断面の一部の概略図である。
【００４７】
本発明においては、フィルムは剛体として考える。また、フィルムの表面、裏面については、ロールの中心側の面を表面、ロールの外側の面を裏面とする。ここでは、図６に示すように、中心部分から両端部分に向かうにつれてフィルムの厚みが厚くなるように形成されているフィルム３１を例にとって説明する。しかしながら、本発明は、フィルム３１に示される厚みパターンに限定されるものではなく、どのような厚みパターンであっても本発明を適用することができ、本発明の範囲に属するものである。
【００４８】
厚み分布を有するフィルムの場合、上下フィルムは、幅方向で厚い部分上位２箇所で接触しようとする(近接しようとする)。図１８（Ａ）に示すように、ローレット部３４もフィルムの一部と考えたときの各分割ロールのフィルムの膜厚のうち最大膜厚よりも大きい「フィルム膜厚＋空気膜厚ha」の値を有する他の分割ロールのフィルム５０（単に分割フィルム６０と称する）が存在しない場合は、図１８（Ｂ）に示すように、ローレット部３４は巻き込み空気に邪魔されることなく、スクイズされその結果、上下フィルムの間隔が決まり、他のゾーンの空気膜厚も決定される。
【００４９】
巻取り各層間の空気膜について、このとき、ローレット部３４（もしくは各分割フィルム６０のうち最大膜厚を有するフィルム）の下の空気膜厚ｈは、下記式３Ａまたは式３Ｂにより求められ、図６、図１８（Ｂ）に示すように、それ以外の分割フィルム６０の下の空気膜厚は、フィルム厚み分布によって生じる、その分割フィルム表面と、その下のフィルムの裏面との間隔に等しいと考える。
【００５０】
【数３Ａ】
0005461605.tif 000004
【００５１】
式３Ａの代わりにボイルの法則から容易に導ける以下の式３Ｂを使用してもよい。
【００５２】
【数３Ｂ】
0005461605.tif 000005
【００５３】
σ：半径方向応力(Hakielで第ｉ層まで巻いた時の計算結果)
σ0：初期半径方向応力(Hakielで第ｉ-1層まで巻いた時の計算結果)
Ｐap：大気圧
ｈa：エアプレスで半径方向にＬの力で押さえつけた後の空気層の厚み。巻き込み後はHakielで第ｉ-1層まで巻いた時の巻き込んだ空気層厚みｈ。
【００５４】
図１９（Ａ）に示すように、ローレット部３４もフィルムの一部と考えたときの前記分割モデルのフィルムのうち最大膜厚を有するフィルムの膜厚よりも大きい「フィルム膜厚＋空気膜厚ha」の値を有する分割フィルム６０が存在する場合は、図１９（Ｂ）に示すように、他の輪切りゾーンの巻き込んだ空気が邪魔をして空気を押し出しにくく上下フィルムの間隔は以下のように決定する。
【００５５】
二つの方法があり、（１）図１９（Ｂ）のようにローレット部以外の部分の「フィルム膜厚＋空気膜厚ha」の大きさが最大の分割フィルムとその下のフィルムとが空気膜厚haの間隔で配置されたとき、各上下分割フィルム間距離（上フィルムの表面と下フィルムの裏面との距離）を空気膜厚とする。
【００５６】
もしくは（２）図１９（Ｂ）で示される各分割フィルムの巻き込み空気の断面積の合計と、上下フィルム間（上フィルムの表面と下フィルムの裏面との間）の隙間の断面積とが同じになるような上フィルム表面と下フィルム表面の間隔を求め、そのときの各上下分割フィルム間距離（上フィルムの表面と下フィルムの裏面との距離）を空気膜厚とする。
上記のように、幅方向の膜厚大小比較をして計算することが精度が良く望ましいが、膜厚比較をすることなく幅方向全体に渡って式３Ａまたは式３Ｂで一律に巻き込みスクイズ計算を行いｈを算出し、空気膜の厚みとしてもよい（ローレットがない場合や低く影響が少ない場合など）。
【００５７】
このように、巻き込まれた空気の厚みを考慮することにより、巻き込まれた空気の影響を簡単にかつ精度良く数値解析することが可能になり、ロールの幅方向の応力分布を正確に計算できる。
【００５８】
（４）幅方向オシレート
幅方向オシレート（以下、単にオシレートと称する）とは、フィルムを巻いてロールを形成するとき、フィルム巻き取り中に、巻き取られるフィルムをロールに対して相対的にフィルムの幅方向に往復移動させることである。
【００５９】
このオシレートをモデルに適用する方法について図７を参照して説明する。図７は、ロールの輪切り方向断面の一部の概略図である。図７において、（Ａ）はオシレートの振幅が１０ｍｍの場合を示し、（Ｂ）はオシレートの振幅が５ｍｍの場合を示す。ここで、振幅とは、オシレートによって幅方向に移動する距離のことである。また、図７において、点線で囲まれた範囲は、例えば、３次元モデルで分割された分割ロール１個分の範囲と考えることができる。
【００６０】
このとき、ローレット部３４が形成されている部分は、点線の範囲内においては、振幅が１０ｍｍの場合よりも、振幅が５ｍｍの場合の方が多くなる。これは、即ち、半径方向応力が大きくなることを示す。このようなオシレートによる影響を考慮するために、例えば、分割ロールＡの範囲に隣の分割ロールＢのフィルムおよび空気層がオシレートによって侵入してくる場合は、侵入してきた部分の長さと、もともとの分割ロールＡのフィルムおよび空気層の長さとを比例配分して等価フィルム厚みおよび等価空気層厚みを計算する。
【００６１】
このとき、フィルム厚みと空気層厚みの両方を計算する。これにより、オシレートの影響も十分に考慮することができる。ここで、オシレートは、一定周期で幅方向にフィルムを揺動させるものであるが、この周期には、巻き取り長周期と、巻き取り径周期とがある。巻き取り長周期とは、一定の巻き取り長さごとに１往復オシレートするときの巻き取り長さのことである。また、巻き取り径周期とは、一定の長さだけロール径が増えるごとに１往復オシレートするときのロール径の増分のことである。どちらの周期の場合でも、上記の方法を適用することにより、オシレートの影響を考慮して計算することができる。
【００６２】
（３）ウエブの半径方向応力および円周方向応力の計算
これまで説明したモデルに従って、下記巻込まれるフィルム間の空気膜を考慮した修正ハキールの式（非特許得文献１参照）を解くことにより半径方向応力σｒおよび円周方向応力σｔを求める。
【００６３】
【数３】
0005461605.tif 000006
【００６４】
【数４】
0005461605.tif 000007
【００６５】
ここで、ｒ、Ｅｔ、Ｅｒについて以下に示す。
ｒ：  巻き取り径
Ｅｔ：円周方向ヤング率
Ｅｒ：半径方向ヤング率
また、半径方向ヤング率Ｅｒは、以下の式６によって求められる。
【００６６】
【数５】
0005461605.tif 000008
【００６７】
ｔｗ：ウエブの厚み
ｈ：空気層厚み
Ｅ1：ウエブの半径方向ヤング率
Ｅ2：空気層の半径方向ヤング率
ここで、Ｅｔは、一般的な引張り試験方法で求められる物性値である。ウエブを円周方向（接線方向）に引張り、ひずみと応力を測定する。ひずみ−円周方向応力の傾きがEtとなる。
【００６８】
また、ウエブの半径方向ヤング率Ｅ1は、公知のK2ファクターテスト(J.D.Pfeiffer  in Tappi Journalによって確立)と呼ばれるウエブを半径方向に積層した圧縮試験により得られる物性値である。圧縮荷重をかけた際のひずみと半径方向応力の傾きから得られる。
【００６９】
（４）ウエブの半径方向応力計算値と実測値
次に、上記の本発明に掛かるウエブの半径方向応力の計算方法による計算値と実測値との評価について図面を参照して説明する。図８Ａ、図８Ｂ、図８Ｃは、応力計算結果と実測値とを表したグラフである。なお、これ以降、図８Ａ、図８Ｂ、図８Ｃは、まとめて総称として図８と称する。
【００７０】
下記の条件１〜３で半径方向応力をコンピュータで計算させた。そのとき、条件１〜３で実際にフィルムを巻き取り、図２２に示すように、圧力センサを用いて半径方向応力を実測した。
・条件１：オシレート振幅５ｍｍ、張力５８０N、ローレット部厚み８μｍ、幅方向７９．０〜８１．５μｍのフィルム厚み分布
・条件２：オシレート振幅１０ｍｍ、張力５８０N、ローレット部厚み８μｍ、幅方向７９．０〜８１．５μｍのフィルム厚み分布
・条件３：オシレート振幅０ｍｍ（オシレート無し）、張力５８０N（、ローレット部厚み８μｍ、幅方向７９．０〜８１．５μｍのフィルム厚み分布
条件１〜３の時の応力計算結果は、図８のそれぞれ（Ａ）、（Ｂ）、（Ｃ）である。また、条件１〜３の時の実測値は、図８のそれぞれ（ａ）、（ｂ）、（ｃ）である。
【００７１】
図８の（Ａ）と（ａ）とを比較すると、計算値は、実測値に極めて近いことが分かる。特に、フィルムの幅方向両端のローレットの影響による半径方向応力の変化も実測値に近く計算されている。
【００７２】
これは、図８の（Ｂ）と（ｂ）、（Ｃ）と（ｃ）も同様であることから分かるように、条件を変化させても実測値に近い値を計算で算出することができている。即ち、本発明に係る応力計算方法を用いることにより、実測値に近い値を求めることができる。
【００７３】
＜ロール内ウエブの半径方向応力を用いたウエブ巻き取り方法＞
次に、上述した方法により求めたロール内ウエブの半径方向応力、円周方向応力を用いてウエブを巻き取る方法について図面を参照して説明する。図９は、ウエブの巻き取り方法の手順を示したフロー図である。
【００７４】
図８を参照して、まず、評価用のロールであるダミーロールを作製する（Ｓ１：ダミーロール作製工程）。ダミーロールの作製は、製品に用いられるものと同じフィルム（ウエブ）を巻き芯に巻き取ることにより行われる。ただし、巻き取りのための条件は、適当でよい。ここで、巻き取りのための条件とは、巻き取り張力プロファイル、オシレート振幅、ローレット高さ、ウエブ厚みパターンなどである。
【００７５】
巻き取り張力プロファイルとは、巻き始めから巻き終わりまでの巻き取り張力の変化パターンのことである。オシレート振幅とは、オシレートによる移動幅のことである。ローレット高さとは、ローレットが形成されていないウエブ表面からローレット形成による凸部の頂点までの高さのことである。ウエブ厚みパターンとは、ウエブの幅方向の厚みの変化パターンのことである。
【００７６】
Ｓ１の前または後または同時に、上述した方法により、ロールを幅方向に複数個輪切りに分割した分割モデルを作成し（モデル作成工程）、製品と同じ（即ち、ダミーロールと同じ）円周方向ヤング率と半径方向ヤング率とを用いて式４，式５を解くことにより、ダミーロールの半径方向応力と円周方向応力とを巻き取り径ごと、かつ、分割モデルごとに求める（Ｓ２：計算工程）。なお、以下において応力計算と記載した場合は、全て上述した方法による半径方向応力計算または円周方向応力計算を意味する。
【００７７】
次に、限界応力評価を行う（Ｓ３：限界応力決定工程）。限界応力評価とは、ダミーロールを作製したときに発生した各不良、即ち、巻きズレ、切り口写り、べこ、黒帯、巻きシワ、菊模様などが、巻芯側から何メートルのところで（別の言い方をすれば、巻き取り径が何mmのとき）に発生したかを調べ、そのときの半径方向応力σｒと円周方向応力σｔとをＳ２で行った応力計算結果から求める評価のことである。各不良について、以下に説明する。
【００７８】
（１）巻きズレ
巻きズレ不良とは、ウエブを巻いたロールの両側端の位置が、巻き終わった後の状態である初期状態の位置から一部ずれた状態になる不良のことである。この不良対策は、半径方向応力σｒを高く調整することが必要である。
【００７９】
（２）切り口写り
切り口写りとは、図８に示すように、巻き芯にフィルム３１を巻き始めたときに生じる巻き始めの段差部分８０の上にフィルムを上巻きしてゆくと、上巻きしたフィルムにも発生する段差のこと。この不良対策は、半径方向応力σｒを低く調整することが必要である。図１０は、切り口写りを説明するためのロールの輪切り方向断面概略図である。巻き初めの部分には必ず段差が生じ、この段差の影響で発生する段差は、フィルムを巻いて行くに従って小さくなり、ついには製品状問題の無いレベル以下になる。このように製品状問題のなるレベル以下になるまでのフィルムの巻き取り長さがなるべく短い方が、良品が多くとれるので望ましい。
【００８０】
（３）菊模様
円周方向に圧縮が掛かることによりフィルムに座屈が生じてフィルムが波打った状態になる不良のこと。この不良は、ロールの端面側から見ると菊模様のように見える。この不良対策は、円周方向応力σｔが圧縮（マイナス）にならないように、万一マイナスになった場合はなるべく正の値に近づけるように調整することが必要である。
【００８１】
（４）ベコ・陥没変形
ベコ・陥没変形とは、ロベコ・陥没変形ロールの表面でウエブが落ち込み陥没変形する不良のことである。この不良対策は、巻き込み空気膜厚が小さくなるように調整することが必要である。
【００８２】
（５）黒帯
フィルムを巻き取ってゆくとき、フィルムの凸部が同じ位置で重なる場合がある。この場合、何重にも巻いて行くに従って、凸部の部分には圧力が強く掛かり、この部分が付着してしまったり、圧力のために延びが発生したりして製品の品質が落ちることになる。また、この部分を外から見ると黒い帯のように見える。これが黒帯不良である。この不良対策は、オシレートの振幅が大きくなるように調整すること、または、半径方向応力σｒを低く調整することが必要である。
【００８３】
（６）巻きシワ
巻きシワ不良とは、フィルムを巻いているときシワが発生する不良のことである。この不良対策は、円周方向応力σｔを低く調整することが必要。
【００８４】
次に、ダミーロールで発生した不良が、所定の巻き取り径の範囲（製品の仕様上、不良が発生してはいけない巻き取り径の範囲のことを所定の巻き取り径の範囲と称する）内では無くなるような巻き取り条件を見つけるために次の操作を行う。即ち、不良が発生した際の半径方向応力、円周方向応力、である不良発生半径方向応力、不良発生円周方向応力から当該不良の発生しうる応力範囲である不良発生応力範囲を求める（不良発生応力範囲決定工程）。これは具体的には、以下のようになる。
・巻きズレ不良の場合は、不良発生半径方向応力以下の応力範囲が不良発生応力範囲である。
・切り口写り不良の場合は、不良発生半径方向応力以上の応力範囲が不良発生応力範囲である。
・菊模様不良の場合は、不良発生円周方向応力以下の応力範囲が不良発生応力範囲である。
・べこ不良の場合は、不良発生巻き込み空気膜厚以上の膜厚範囲が不良発生空気膜厚範囲である。
・黒帯不良の場合は、不良発生半径方向応力以上の応力範囲が不良発生応力範囲である。
・巻きシワ不良の場合は、不良発生円周方向応力以下以上の応力範囲が、不良発生応力範囲である。
【００８５】
次に、所定の巻き取り径の範囲内に不良が発生しないように、即ち、所定の巻き取り径の範囲内の応力（半径方向応力、円周方向応力）が、不良発生応力範囲に含まれなくなるように、巻き取り条件である、巻き取り張力パターン、フィルムの幅方向厚み分布、ローレット部分の高さ、オシレートの振幅のうち少なくとも一つを変化させて応力計算を行う（Ｓ４：応力再計算工程）。この応力計算は、所定の巻き取り径の範囲で不良が発生しない巻き取り条件（所定の巻き取り径の範囲内のロールの応力が不良発生応力範囲に含まれなくなる巻き取り条件）を見つけるまで、巻き取り条件を変化させて繰り返し行う。これにより、所定の巻き取り径の範囲の応力が、不良発生応力範囲に含まれない巻き取り条件を導出することができる。
【００８６】
この導出した巻き取り条件を用いてフィルム（ウエブ）を巻き芯に巻き取ることにより製品のウエブロールを製造することができる。
【００８７】
ここで、巻き取り張力パターンとは、図１０に示されるように、フィルムを巻き取って行ったときの巻き取り径に応じた巻き取り時のフィルム張力の変化パターンのことである。図１１は、巻き取り径とフィルム張力の関係を示すグラフである。
【００８８】
最後に、求められた巻き取り条件で実際にフィルムを巻き取る（Ｓ５）。
【００８９】
このように、３次元モデルによるロール内部の応力計算を巻き取り条件出しに利用することにより、実際の評価をほとんど行うことなく、不良が発生しない巻き取り条件を求めることができる。これら、応力計算および巻き取り条件を求めることは、コンピュータを用いて行うことができる。上記計算式、および、計算手順、をコンピュータに実行させることにより、巻き取り条件を入力するだけで、応力計算を行いグラフ化することができる。
【００９０】
＜評価＞
次に、本発明に係る巻き取り方法について、品種Ａと品種Ｂの２種類の光学フィルムについて評価を行った。
【００９１】
（１）品種Ａの評価
先ず、品種Ａのダミーロールを作製したところ、品種Ａのダミーロールは巻き取り長１００ｍまで切り口写りが発生し、ロール径φ５２０ｍｍの箇所で巻きズレが発生した。この時の巻き取り条件は、以下の通りである。
・巻き始め張力      ６５０Ｎ、巻き終わり張力が５８０Ｎで巻き始めから巻き終わりまで張力をリニアに変化させた。
・ローレット高さ    ６μｍ（ローレット部の厚みは、フィルムの厚みにローレットの高さ６μｍを加えたものになる）
・オシレート振幅    １０ｍｍ
そこで、ダミーロールの作製条件に基づいて、本発明に係る応力計算方法によりフィルムの巻き取り長と巻き取り径とを変化させたときの半径方向応力の変化を求めた。その結果を図１２、図１３に示す。
【００９２】
図１２（ａ）ダミーロールの巻き取り長と半径方向応力との関係を示す３次元グラフである。（ｂ）ダミーロールの軸中央部の巻き取り長と半径方向応力との関係を示すグラフである。図１３（ａ）ダミーロールの巻き取り径と半径方向応力との関係を示す３次元グラフである。（ｂ）ダミーロールのローレット部の巻き取り径と半径方向応力との関係を示すグラフである。
【００９３】
切り口写り不良は、有効製品部（ロールの両端部以外）の応力が大きいほど発生しやすい。そこで、幅方向の中で有効製品部を代表して中心部分について横軸を巻き取り長（ｍ）にし、縦軸を半径方向応力にしてグラフを作成したものが図１２の（ｂ）である。
【００９４】
図１２（ｂ）を参照して、巻き取り長が１００ｍのところで切り口写り不良が発生したので、巻き取り長が１００ｍのときの半径方向応力をグラフ（実線）から読み取ると（計算で求めると）0.088MPaであった。
【００９５】
よって、切り口不良の発生巻き取り長を、例えば目標値として３０ｍ以下にするには、図１２（ｂ）の点線で示すように、巻き取り長が３０ｍ以下の時のみ、半径方向応力の値が、切り口不良が発生する半径方向応力以上になるような巻き取り条件を求め、その条件で巻き取れば良いことになる。ここで、上記目標値は、製品によって任意の値を選ぶことができ、上記値は一例であって、この値に本発明が限定されるものではない。
【００９６】
また、ローレット部分を形成する目的の一つは、ローレット部分の凸部により半径方向応力を大きくすることによって摩擦力を大きくし、巻きズレを防止することである。よって、巻きズレについては、ローレット部の半径方向応力を調べることが重要である。
【００９７】
そこで、図１３（ａ）で示される、ロールの幅方向両端部（ローレット部）の半径方向応力を縦軸に、巻き取り径（ｍｍ）を横軸に取ったグラフが図１３（ｂ）の実線である。ロール径５２０ｍｍで巻きズレが発生したので、この実線のグラフから巻きズレ時の半径方向応力を求めると（計算により算出すると）0.15MPaであった。
【００９８】
巻きズレが発生する巻き取り径を、例えば目標値である総巻取り径の93.5％である575ｍｍ以上にするためには、図１３（ｂ）の点線のように巻き取り径が575ｍｍより大きいときのみ半径方向応力が0.15MPa未満になるような巻き取り条件を求め、その条件で巻き取れば良いことになる。ここで、巻きズレが発生する巻き取り径の目標値は、製品によって任意の％値にすることができ、上記の値は例であってこの値に本発明が限定されるものではない。
【００９９】
ここで、図１３（ｂ）の一点鎖線は、図１２（ｂ）の点線の条件のときのローレット部の応力を示したものである。即ち、切り口不良対策のために図１２（ｂ）の点線で示される半径方向応力になるように巻き取り張力を変えた場合、切り口不良は低減されるが、図１３（ｂ）の一点鎖線に示されるように巻きズレ不良はかえって悪化することが分かる。
【０１００】
このように、巻き取り張力を変化させて、切り口不良と巻きズレ不良を低減させることは、互いにトレードオフの関係になり、一方が良ければ一方が悪くなる。そこで、切り口不良は、巻き取り張力を変化させて対応し、巻きズレ不良はオシレート幅を変化させて対応した。巻き取り張力を変化させなくても、オシレート幅を変化させれば、ローレット部の半径方向応力が変化するからである。
【０１０１】
このように切り口不良を防ぐために巻き取り張力を変化させ、巻きズレ不良を防ぐためにオシレート幅を変化させて、この場合はのべ１００回以上のシミュレーションを行い、切り口不良も巻きズレ不良も同時に防ぐことができる巻き取り条件を導出した。その結果を図１４、図１５に示す。
【０１０２】
図１４は、初期条件と導出条件での巻き取り径−中央部半径方向応力の関係を示すグラフである。図１５は、初期条件と同出場権での巻き取り径−ローレット部半径方向応力の関係を示すグラフである。図１４の点線は、巻き始め張力６５０Ｎから巻き終わり張力５８０Ｎまでリニアに張力を変化させ、ローレット振幅１０ｍｍの初期条件での巻き取り結果を示している。また、図１４の実線は、新たに導出した条件である、巻き始め張力５５０Ｎから巻き終わり張力５５０Ｎまでリニアに張力を変化させ、オシレート振幅５ｍｍでの巻き取り結果を示している。
【０１０３】
また、図１５の点線は、図１４の点線と同じ初期条件での巻き取り結果を示し、図１５の実線は、図１４の実線と同じ新たに導出した条件での巻き取り結果を示す。図１４、図１５に示されるように、張力とローレット振幅とを変化させることにより、ロールの中央部の半径方向応力を低減し、ローレット部の半径方向応力を上昇させることができた。その結果、切り口写り不良と巻きズレ不良との両方を同時に良化させることに成功した。
【０１０４】
このように、本発明によれば、コストと手間のかからないシミュレーションを用いて不良のない巻き取り条件を導出することができる。
【０１０５】
（２）品種Ｂの評価
次に、品種Ｂの評価について説明する。品種Ｂも品種Ａと同様にダミーロールを作製し、切り口不良が発生しているロール径範囲と、巻きズレ不良が発生するロール径とを評価した。次に、シミュレーション（本発明に係る応力計算）を繰り返して不良が良化する巻き取り条件を導出した。
【０１０６】
ここで、品種Ｂは、品種Ａと異なり、商品の設計上オシレート振幅を変更することができない品種である。そこで、フィルムの巻き取り張力のみを変化させて切り口不良と巻きズレ不良との両方を良化させる巻き取り条件を導出した。
【０１０７】
その結果を図１６に示す。図１６は、導出した巻き取り径−フィルム張力条件を示すグラフである。図１６の点線は、初期条件を示し、実線は、新たに導出した巻き取り条件を示す。
【０１０８】
図１６に示すように、新たに導出した条件は、巻き取り始めからしばらくは、巻き取るごとに張力をリニアに上げてゆき、その後、張力をリニアに下げてゆく。このような巻き取り張力プロファイルを採用することにより、ローレット振幅を変化させなくても、張力についてトレードオフの関係にある切り口不良と巻きズレ不良との両方を良化させることができる。
【０１０９】
これは、切り口不良が発生するのは巻き始めのあたりなので、巻き始めの張力を初期条件よりも減少させ、巻きズレが発生するしばらく巻いた後については、初期条件よりも張力を高くしたためと考えられる。
【０１１０】
しかしながら、巻き取り径と張力の巻き取り条件プロファイルは無数に存在し、どの条件が適切かを従来の評価により導出するのは現実的に不可能であった。本発明の方法によれば、従来不可能であった巻き取り条件プロファイルの導出を可能にするばかりではなく、評価コスト、評価・実験時間も大幅に低減することができた。例えば、上記品種Ａ、Ｂの巻き取り条件導出においては、評価時間を従来の１／６程度（３００時間から５０時間）に減少させることができた。
【０１１１】
従来の巻き取り条件と、本発明で導出した巻き取り条件とについて、巻き取り品質も含めてまとめた結果を図１７に示す。図１７は、従来条件と導出条件および巻き取り品質についてまとめた表である。
【０１１２】
図１７において、多点テンションパターンとは、張力パターンをリニアに変化させる際、傾きが途中で複数回変わるパターン（折れ線となる）を意味する。フィルム厚みパターンの従来型とは、幅方向中央部が薄く両端は厚めのパターンを、フラットとは、幅方向に厚みが一定であることを意味する。
【０１１３】
また、各巻き取り品質の故障評価レベルについて以下に示す。
【０１１４】
・巻きズレ    巻き取りロールの端面（側面）の揃い具合や乱れを評価する。
優：  幅方向のズレ無くきれいに巻かれている。（ズレ量３ｍｍ以内）
良：  幅方向のズレが見られる。（３ｍｍ〜１０ｍｍ）
不可：幅方向に大きくずれている箇所がある。
【０１１５】
・切り口写り    巻き始めの段差が、上巻きされたフィルムに転写して変形する故障。
優：  切り口写りが巻き芯から１５ｍ以上はほとんど見られない。
良：  切り口写りが巻き芯から１５ｍ以上で弱く見られる。
不可：切り口写りが巻き芯から１５ｍ以上で強く見られる。
【０１１６】
・黒帯    ブロッキングとも呼ばれ、巻き取りロール内でフィルム層とフィルム層同士が密着した結果、張り付いて透き通るような外観となる部分が現れること。巻き取り半径方向応力が大きい場合に悪化する。巻き込み空気層が全く無い状態。
優：  黒帯が見られない。
良：  黒帯が若干見られる。
不可：巻き表面のほとんどに黒帯が発生している。
【０１１７】
・巻きシワ（横巻きシワ）    円周方向にウエブが圧縮された結果、巻取り軸と平行する方向にシワ変形が発生する故障。
優：  巻きシワが見られない。
良：  弱い巻きシワが見られる。
不可：折れてウエブが変形した強いシワが見られる。
【０１１８】
・陥没／角巻    巻き表面が落ち込んで、断面円形のきれいな曲率にならず、ところどころ角張った変形箇所が見られる故障。
優：  巻き表面に角巻き変形が見られない。
良：  巻き表面に弱い各巻き変形が見られる。
不可：巻き表面に広範囲に強い角巻き変形が見られる。
【０１１９】
図１７に示すように、本発明により導出した巻き取り条件で巻き取ることによって、巻き取り品質の良好な、不良のないロールを製造することが可能になった。
【０１２０】
なお、上記評価においては、巻きズレ不良と、切り口不良とを例にとって、その不良を低減させるための評価について説明したが、本発明においては、それらの不良に限定されるものではなく、巻きズレ、切り口写り、黒帯、巻きシワ、陥没／角巻き等のどの不良についても良好にさせる巻き取り条件を求めることができる。
【０１２１】
それは、どの不良も、半径方向応力と円周方向応力と巻き込み空気膜とのいずれかについて条件出しを行うことにより良好化が可能であり、そのための巻き取り条件を本発明においてシミュレートできるからである。
【符号の説明】
【０１２２】
１０…ロール、１１…分割ロール、１２…分割ロール、１３…分割ロール、１４…分割ロール、１８…芯、２１…分割ウエブ、３１…フィルム、３２…空気、３３…分割線、３４…ローレット、５０…エアプレス装置、６０…分割フィルム、８０…段差部分、３０２…圧力センサ、３０４…ウエブ、３０６…ロール、４００…部分拡大図
【図１】
0005461605.tif 000027
【図２】
0005461605.tif 000028
【図３】
0005461605.tif 000029
【図４】
0005461605.tif 000030
【図５】
0005461605.tif 000031
【図９】
0005461605.tif 000032
【図１０】
0005461605.tif 000033
【図１１】
0005461605.tif 000034
【図１４】
0005461605.tif 000035
【図１５】
0005461605.tif 000036
【図１６】
0005461605.tif 000037
【図１７】
0005461605.tif 000038
【図１８】
0005461605.tif 000039
【図１９】
0005461605.tif 000040
【図２０】
0005461605.tif 000041
【図２２】
0005461605.tif 000042
【図６】
0005461605.tif 000043
【図７】
0005461605.tif 000044
【図８Ａ】
0005461605.tif 000045
【図８Ｂ】
0005461605.tif 000046
【図８Ｃ】
0005461605.tif 000047
【図１２】
0005461605.tif 000048
【図１３】
0005461605.tif 000049
【図２１】
0005461605.tif 000050
【図２３】
0005461605.tif 000051